"下記一般式1で表される色材、及び、アゾ構造を有するイエロー色材を含有することを特徴とするレッドインク。一般式1中、R1、R5、R6及びR10は、それぞれ独立にアルキル基を表す。R3及びR8はそれぞれ独立に、水素原子、アルキル基、アルコキシ基、又はアリールオキシ基を表す。R2、R4、R7及びR9はそれぞれ独立に、水素原子又は下記一般式2で表されるアシルアミノ基を表し、R2、R4、R7及びR9の少なくともひとつは下記一般式2で表されるアシルアミノ基である。Zは、SO3H基、SO3M基又はスルファモイル基を表し、Mはアンモニウムイオン又はアルカリ金属イオンを表し、Zは芳香環の少なくともひとつの水素原子の位置に置換している。R2、R3、R4、R7、R8及びR9の少なくともひとつがイオン性基で置換されている場合にはnは0乃至3の整数を表し、イオン性基で置換されていない場合にはnは1乃至3の整数を表す。一般式2中、R11は、アルキル基、シクロアルキル基、アリール基、アリールアルキル基、アルケニル基、又はヘテロ環基を表す。は前記一般式1における芳香環との結合部位を表す。前記インク中の、前記一般式1で表される色材の含有量が、前記イエロー色材の含有量に対して、質量比率で、0.20倍以上3.00倍以下である請求項1に記載のレッドインク。前記イエロー色材が、ジスアゾ構造を有する色材である請求項1又は2に記載のレッドインク。前記インク中の色材の合計含有量質量が、インク全質量を基準として、10.0質量以下である請求項1乃至3のいずれか1項に記載のレッドインク。インクを収容するインク収容部を有するインクカートリッジであって、前記インク収容部に収容されたインクが、請求項1乃至4のいずれか1項に記載のレッドインクであることを特徴とするインクカートリッジ。インクをインクジェット方式で吐出して記録媒体に画像を記録する画像記録工程を有するインクジェット記録方法であって、前記画像記録工程に、請求項1乃至4のいずれか1項に記載のレッドインクを用いることを特徴とするインクジェット記録方法。インクを収容するインク収容部と、インクを吐出するための記録ヘッドとを備えたインクジェット記録装置であって、前記インク収容部に収容されたインクが、請求項1乃至4のいずれか1項に記載のレッドインクであることを特徴とするインクジェット記録装置。近年では、インクジェット記録方法により得られる画像について、今まで以上に高いレベルの性能を達成することが要求されている。そこで、本発明者らは、上記で挙げたような従来の技術について検討を行った。しかし、従来の技術の多くは基本色インクについてのものであり、高画質化のために重要である特色インク、その中でもレッドインクについては、近年要求されるレベルの画像の発色性、耐光性及び耐ガス性を達成することができていないことがわかった。例えば、特許文献1に記載されたレッドインクに、特許文献2に記載されたマゼンタ色材を適用しても、得られる画像の発色性及び耐光性は不十分である。また、特許文献3に記載された色材を適用しても、色相が青味となるため、レッドインクとして用いることはできず、加えて、得られる画像の耐光性及び耐ガス性も不十分である。したがって、本発明の目的は、発色性、耐光性及び耐ガス性に優れる画像が得られるレッドインクを提供することにある。また、本発明の別の目的は、前記レッドインクを用いたインクカートリッジ、インクジェット記録方法、及びインクジェット記録装置を提供することにある。上記の目的は以下の本発明によって達成される。すなわち、本発明のレッドインクは、下記一般式1で表される色材、及び、アゾ構造を有するイエロー色材を含有することを特徴とする。一般式1中、R1、R5、R6及びR10は、それぞれ独立にアルキル基を表す。R3及びR8はそれぞれ独立に、水素原子、アルキル基、アルコキシ基、又はアリールオキシ基を表す。R2、R4、R7及びR9はそれぞれ独立に、水素原子又は下記一般式2で表されるアシルアミノ基を表し、R2、R4、R7及びR9の少なくともひとつは下記一般式2で表されるアシルアミノ基である。Zは、SO3H基、SO3M基又はスルファモイル基を表し、Mはアンモニウムイオン又はアルカリ金属イオンを表し、Zは芳香環の少なくともひとつの水素原子の位置に置換している。R2、R3、R4、R7、R8及びR9の少なくともひとつがイオン性基で置換されている場合にはnは0乃至3の整数を表し、イオン性基で置換されていない場合にはnは1乃至3の整数を表す。一般式2中、R11は、アルキル基、シクロアルキル基、アリール基、アリールアルキル基、アルケニル基、又はヘテロ環基を表す。は前記一般式1における芳香環との結合部位を表す。本発明によれば、発色性、耐光性及び耐ガス性に優れる画像が得られるレッドインクを提供することができる。また、本発明の別の実施態様によれば、前記レッドインクを用いたインクカートリッジ、インクジェット記録方法、及びインクジェット記録装置を提供することができる。以下に、好ましい実施の形態を挙げて、本発明をさらに詳細に説明する。本発明者らは、発色性、耐光性及び耐ガス性に優れる画像が得られるレッドインクの構成について検討を行った。具体的には、C.I.アシッドレッド289と同等のマゼンタ領域の発色性を有し、かつ、耐光性及び耐ガス性を向上することができる色材についての検討を行った。特には、C.I.アシッドレッド289の弱点である低い耐光性及び耐ガス性を改善することができる色材の構造について検討を行った。その結果、後述する一般式1で表される色材を見出した。さらに、レッドインクの色材として、この一般式1で表される色材と、アゾ構造を有するイエロー色材とを用いることで、発色性、耐光性及び耐ガス性に優れる画像が得られるという知見を得て、本発明に至った。このような構成のレッドインクとすることで、上記効果が得られる理由を、本発明者以下のように推測している。一般式1におけるキサンテン骨格は高い発色性を示し、かつ、一般式1の構造中に電子求引性基があることにより色材分子から電子が失われづらく、このため、光やガスによる色材の劣化が生じづらく、耐光性や耐ガス性が優れる。さらに、対称性に優れる構造に起因して、記録媒体に付与された際に一般式1で表される色材は規則的に積層するため、アゾ構造を有するイエロー色材との相互作用が発揮され、また、該イエロー色材を保護する作用も生じると考えられる。このような理由から、本発明のレッドインクにより、発色性、耐光性及び耐ガス性に優れる画像が得られると考えられる。<レッドインク>本発明のレッドインクは、後述する一般式1で表される色材及びアゾ構造を有するイエロー色材を含有し、インクジェット用に特に好適に使用することができるインクである。本発明におけるレッドインクとは、インクや、該インクによって記録された画像について測定された色相角H°が、5°以上75°C以下、さらには10°以上70°以下、特には15°以上65°以下の範囲にあるようなインクのことである。なお、なお、色相角は一般的な分光光度計により測定することができ、測定対象としてはインクを2,000倍質量基準に希釈した水溶液とすることができる。以下、本発明のレッドインクに含有させる成分などについて説明する。なお、以下の記載において、レッドインクのことをインク、一般式1で表される色材のことを一般式1の色材、アゾ構造を有する色材のことをイエロー色材と記載することがある。一般式1で表される色材本発明のインクには、下記一般式1の色材染料を含有させる。一般式1中、R1、R5、R6及びR10は、それぞれ独立にアルキル基を表す。R3及びR8はそれぞれ独立に、水素原子、アルキル基、アルコキシ基、又はアリールオキシ基を表す。R2、R4、R7及びR9はそれぞれ独立に、水素原子又は下記一般式2で表されるアシルアミノ基を表し、R2、R4、R7及びR9の少なくともひとつは下記一般式2で表されるアシルアミノ基である。Zは、SO3H基、SO3M基又はスルファモイル基を表し、Mはアンモニウムイオン又はアルカリ金属イオンを表し、Zは芳香環の少なくともひとつの水素原子の位置に置換している。R2、R3、R4、R7、R8及びR9の少なくともひとつがイオン性基で置換されている場合にはnは0乃至3の整数を表し、イオン性基で置換されていない場合にはnは1乃至3の整数を表す。一般式2中、R11は、アルキル基、シクロアルキル基、アリール基、アリールアルキル基、アルケニル基、又はヘテロ環基を表す。は前記一般式1における芳香環との結合部位を表す。一般式1中、R1、R5、R6及びR10は、それぞれ独立にアルキル基を表す。アルキル基としては、例えば、メチル基、エチル基、n-プロピル基、イソプロピル基、n-ブチル基、イソブチル基、sec-ブチル基、tert-ブチル基、ヒドロキシエチル基、メトキシエチル基、シアノエチル基、トリフルオロメチル基などが挙げられる。中でも、合成上の観点から、メチル基、エチル基、プロピル基などの炭素原子数1乃至3のアルキル基が特に好ましい。アルキル基は置換基を有していてもよく、置換基としては、合成上の観点から、例えば、ヒドロキシ基、アルコキシ基、シアノ基、ハロゲン原子などが好ましい。R1、R5、R6及びR10が置換基を有する場合は、発色性、色相、透明性などの分光反射特性、色相、合成上の点で、置換基が全て同一であることが好ましい。一般式1中、R3及びR8はそれぞれ独立に、水素原子、アルキル基、アルコキシ基、又はアリールオキシ基を表す。アルキル基としては、例えば、メチル基、エチル基、n-プロピル基、イソプロピル基、n-ブチル基、イソブチル基、sec-ブチル基、tert-ブチル基、ヒドロキシエチル基、メトキシエチル基、シアノエチル基、トリフルオロメチル基、3-スルホプロピル基、4-スルホブチル基などが挙げられる。アルコキシ基としては、例えば、メトキシ基、エトキシ基、イソプロポキシ基、メトキシエトキシ基、ヒドロキシエトキシ基、3-カルボキシプロポキシ基などが挙げられる。アリールオキシ基としては、例えば、フェノキシ基、p-メトキシフェノキシ基、o-メトキシフェノキシ基、トリルオキシ基、キシリルオキシ基、ナフトキシ基などが挙げられる。アルキル基、アルコキシ基、アリールオキシ基は置換基を有していてもよい。置換基としては、例えば、アルキル基、アリール基、アリールアルキル基、ヒドロキシ基、カルバモイル基、スルファモイル基、アルコキシ基、シアノ基、ハロゲン原子、イオン性基などが挙げられる。イオン性基としては、例えば、トリエチルアンモニウム基、トリメチルアンモニウム基などのカチオン性基、カルボキシ基、スルホン酸基、リン酸基などのアニオン性基が挙げられる。本発明においては、耐光性の点で、R3及びR8が、メチル基、エチル基、プロピル基であることが好ましい。また、合成上の点で、R3及びR8が置換基を有する場合は、置換基が全て同一であることが好ましい。一般式1中、R2、R4、R7及びR9はそれぞれ独立に、水素原子又は上記一般式2で表されるアシルアミノ基を表し、R2、R4、R7及びR9の少なくともひとつは上記一般式2で表されるアシルアミノ基である。C.I.アシッドレッド289と同様に、一般式1の色材が高い発色性を有しながらも、高い耐光性及び耐ガス性を有するためには、R2、R4、R7、R9の少なくともひとつが上記一般式2で表されるアシルアミノ基であることが必要である。本発明においては、発色性、耐光性の点で、一般式2のアシルアミノ基の数が2乃至4であることが好ましい。また、一般式1の色材が一般式2のアシルアミノ基を複数個有する場合、合成上の点で、それぞれのアシルアミノ基が同一であることが好ましい。さらに、合成上の点で、一般式1におけるR1とR6、R2とR7、R3とR8、R4とR9、R5とR10の組み合わせが、それぞれ同一であることが好ましい。一般式2中、R11は、アルキル基、シクロアルキル基、アリール基、アリールアルキル基、アルケニル基、又はヘテロ環基を表す。アルキル基としては、例えば、メチル基、エチル基、n-プロピル基、イソプロピル基、n-ブチル基、イソブチル基、sec-ブチル基、tert-ブチル基、ヒドロキシエチル基、メトキシエチル基、シアノエチル基、トリフルオロメチル基、3-スルホプロピル基、4-スルホブチル基などが挙げられる。シクロアルキル基としては、例えば、シクロペンチル基、シクロヘキシル基、シクロヘプチル基などが挙げられる。アリール基としては、例えば、フェニル基、p-トリル基、p-メトキシフェニル基、o-クロロフェニル基、m-3-スルホプロピルアミノフェニル基などが挙げられる。アリールアルキル基としては、例えば、ベンジル基、2-フェネチル基などが挙げられる。アルケニル基としては、例えば、ビニル基、1-プロペニル基、2-プロペニル基、1-メチルエテニル基、1-ブテニル基、2-ブテニル基、3-ブテニル基などが挙げられる。ヘテロ環基としては、例えば、イミダゾリル基、ベンゾイミダゾリル基、ピラゾリル基、ベンゾピラゾリル基、トリアゾリル基、チアゾリル基、ベンゾチアゾリル基、イソチアゾリル基、ベンゾイソチアゾリル基、オキサゾリル基、ベンゾオキサゾリル基、チアジアゾリル基、ピロリル基、ベンゾピロリル基、インドリル基、イソオキサゾリル基、ベンゾイソオキサゾリル基、チエニル基、ベンゾチエニル基、フリル基、ベンゾフリル基、ピリジル基、キノリル基、イソキノリル基、ピリダジニル基、ピリミジニル基、ピラジニル基、シンノリニル基、フタラジニル基、キナゾリニル基、キノキサリニル基、トリアジニル基などが挙げられる。R11の各基は置換基を有していてもよい。置換基としては、例えば、アルキル基、アリール基、アリールアルキル基、アルケニル基、アルコキシ基、シアノ基、アルキルアミノ基、スルホアルキル基、カルバモイル基、スルファモイル基、スルホニルアミノ基、ハロゲン原子、イオン性基などが挙げられる。イオン性基は、例えば、トリエチルアンモニウム基、トリメチルアンモニウム基などのカチオン性基、カルボキシ基、スルホン酸基、リン酸基などのアニオン性基が挙げられる。本発明においては、発色性の点で、R11が、アルキル基、シクロアルキル基、アリール基、アリールアルキル基であることが好ましく、合成上の点で、アルキル基、アリール基であることが特に好ましい。中でも、特に優れた耐光性が得られる点で、R11が、直鎖のアルキル基、イオン性基が置換したアリール基であることが好ましい。一般式1中、Zは、SO3H基、SO3M基又はスルファモイル基を表し、Mはアンモニウムイオン又はアルカリ金属イオンを表し、Zは芳香環の少なくともひとつの水素原子の位置に置換している。スルファモイル基としては、例えば、アミノスルホニル基、メチルアミノスルホニル基、ジメチルアミノスルホニル基、ブチルアミノスルホニル基などが挙げられる。SO3M基におけるMはカウンターイオンであり、例えば、リチウム、ナトリウム、カリウムなどのアルカリ金属、非置換のアンモニウム、メチルアンモニウム、ジメチルアンモニウム、トリメチルアンモニウム、テトラメチルアンモニウム、エチルアンモニウム、ジエチルアンモニウム、トリエチルアンモニウム、テトラエチルアンモニウム、n-プロピルアンモニウム、イソプロピルアンモニウム、ジイソプロピルアンモニウム、n-ブチルアンモニウム、テトラn-ブチルアンモニウム、イソブチルアンモニウム、モノエタノールアンモニウム、ジエタノールアンモニウム、トリエタノールアンモニウムなどが挙げられる。中でも、水に対する溶解性が良好である点で、Mがリチウムイオン、ナトリウムイオン、アンモニウムイオンであることが好ましい。本発明においては、一般式1の色材の水性媒体に対する溶解性に優れることから、ZがSO3M基であることが好ましい。なお、インク中でSO3M基の少なくとも一部はイオン解離を生じてカウンターイオンとなるため、本発明においてはカウンターイオンであると記載しているが、イオン解離を生じていない場合も勿論本発明に含まれる。一般式1中、R2、R3、R4、R7、R8及びR9の少なくともひとつがイオン性基で置換されている場合にはnは0乃至3の整数を表し、イオン性基で置換されていない場合にはnは1乃至3の整数を表す。水に対する溶解性が良好である点で、nが1乃至2であることが好ましい。一般式1におけるZの置換位置は、一般式1におけるその他の置換基の置換位置及びスルホン化又はクロロスルホン化の条件によって決定される。R2、R3、R4、R7、R8及びR9のいずれかが水素原子である場合、そのうちのいずれかの水素原子かキサンテン骨格の水素原子に置換する。R11が芳香環を有し、芳香族性の水素原子が存在する場合、その水素原子に置換してもよい。R2、R3、R4、R7、R8及びR9のいずれもが水素原子ではなく、R11の置換基に芳香族性の水素原子が存在しない場合、キサンテン骨格の水素原子にのみ置換する。以下、一般式1におけるR2及びR7が一般式2で表されるアシルアミノ基である場合下記一般式1’で表される構造を例に挙げて、代表的なジスルホン化の位置を示す。勿論、本発明はこれらに限定されるものではない。一般式1で表される色材の合成方法一般式1の色材は、公知の製造方法に基づいて合成することができる。合成スキームの一例を以下に示す。合成スキーム中の1及び4~7におけるR1~R10、Z、nは、一般式1におけるR1~R10、Z、nと同義である。上記0に例示した合成スキームでは、1段目に示した第1の縮合工程、2段目に示した第2の縮合工程、3段目に示したスルホン化又はスルファモイル化工程を経て、一般式1の色材を合成する。ただし、R2、R3、R4、R7、R8及びR9の置換基としてスルホン酸基やカルボキシ基などのイオン性基が存在する場合、3段目に示したスルホン化又はスルファモイル化工程は行わなくてもよい。先ず、第1の縮合工程では、化合物3と化合物4とを、有機溶剤や縮合剤の存在下で加熱し、縮合させることにより、化合物5を得る。次に、第2の縮合工程では、化合物6と第1の縮合工程で得られた化合物5とを、加熱し、縮合させることにより、化合物7を得る。最後に、第3の縮合工程で、第2の縮合工程で得られた化合物7を、スルホン化剤を用いてスルホン化することにより、Zがスルホン酸基である一般式1の色材が得られる。また、化合物7を後述する方法によりスルファモイル化することにより、Zがスルファモイル基である一般式1の色材が得られる。上記に例示した合成スキームの縮合工程において用いる有機溶媒について説明する。第1の縮合工程では、例えば、メタノール、エタノール、n-プロパノール、イソプロパノール、n-ブタノールなどを単独又は混合して使用することが好ましい。第2の縮合工程では、例えば、エチレングリコール、N-メチルピロリドン、N,N-ジメチルアセトアミド、N,N-ジメチルホルムアミド、ジメチルスルホキシド、スルホラン、クロロベンゼン、ジクロロベンゼン、トリクロロベンゼン、ニトロベンゼンなどを単独で又は混合して使用することが好ましい。第1の縮合工程における反応温度は60°C乃至100°Cであることが好ましく、さらには70°C以上、また、90°C以下であることがより好ましい。第2の縮合工程における反応温度は、120°C乃至220°Cであることが好ましく、さらには180°C以下であることがより好ましい。一般式1中におけるR1~R5とR6~R10が同一の基である色材を合成する場合には、上記スキーム中の化合物4と6とは同一のものを用いることができる。したがって、この場合は、化合物3から一段階の縮合工程を行うことにより化合物7を得ることができる。その際における反応温度は、120°C乃至220°Cであることが好ましく、さらには180°C以下であることがより好ましい。縮合剤としては、例えば、酸化マグネシウム、塩化亜鉛、塩化アルミニウムなどを用いることが好ましい。上記に例示した合成スキームのスルホン化工程において用いるスルホン化剤としては、例えば、新実験化学講座第14巻、丸善出版株式会社、1978年、1776-1784頁に記載されているような、公知のスルホン化剤をいずれも使用することができる。具体的には、例えば、硫酸、発煙硫酸、三酸化硫黄、クロロスルホン酸、フルオロスルホン酸、アミド硫酸などが挙げられ、本発明においては、反応性の点やスルホン化剤の取り扱いの容易さから、発煙硫酸を用いることが好ましい。また、上記に例示した合成スキームのスルファモイル化工程としては、スルファモイル化により所望の化合物が得られる方法であればどのように行ってもよい。例えば、クロロスルホン酸などを用いて上記化合物7をクロロスルホン化し、対応するアミンでスルファモイル化する方法が挙げられる。また、上述のスルホン化工程により予めスルホン化を行い、さらにハロゲン化チオニルなどでハロゲン化した後、対応するアミンでスルファモイル化する方法などが挙げられる。これらのスルファモイル化工程において用いるアミンとしては、例えば、濃アンモニア水、アルキルアミン、アリールアミンなどが挙げられる。本発明においては、合成の工程数の点で、クロロスルホン化を経る工程を採用することが好ましい。スルホン化工程やスルファモイル化工程は溶媒を用いることなく行うこともできるが、反応の急激な進行を抑制するためには溶媒の存在下で行うことが好ましい。溶媒は反応を阻害しないものであればいずれのものも使用することができる。具体的には、例えば、硫酸、酢酸、無水酢酸などの酸類、クロロホルム、ジクロロメタン、ジクロロエタン、四塩化炭素などの脂肪族ハロゲン化物、クロロベンゼン、o-ジクロロベンゼン、m-ジクロロベンゼン、p-ジクロロベンゼン、ブロモベンゼンなどの芳香族ハロゲン化物、ニトロベンゼン、ジニトロベンゼン、2-ニトロトルエン、3-ニトロトルエン、4-ニトロトルエン、2-クロロニトロベンゼン、4-フルオロニトロベンゼンなどの芳香族ニトロ化合物、メチルスルホン、エチルスルホン、フェニルスルホン、スルホラン、2,4-ジメチルスルホランなどのスルホン類などが挙げられ、1種類又は2種類以上の溶媒を用いることができる。スルホン化工程やスルファモイル化工程における反応温度は通常-20°C乃至150°Cであることが好ましく、さらには-5°C乃至50°C、特には0°C乃至40°Cが好ましい。スルホン化工程やスルファモイル化工程の反応は通常24時間以内に完結する。上記合成スキームによって得られる最終生成物である色素化合物染料は、通常の有機合成反応の後処理方法にしたがって処理した後、精製を行うことで、インクの色材として用いることができる。一般式1で表される色材の例示化合物一般式1の色材の好適な例示化合物としては、下記表2に示す色材8~26が挙げられる。勿論、本発明は、前記一般式1の構造及びその定義に包含されるものであれば、下記の色材に限られるものではない。本発明においては、下記の色材の中でも、色材8、11、14及び15を用いることが特に好ましい。なお、表2中、Meはメチル基、Etはエチル基、n-Prはノルマルプロピル基、i-Prはイソプロピル基、は置換基の結合部位を表す。その他のマゼンタ色材本発明においては、本発明の効果が損なわれない限り、一般式1の色材以外のマゼンタ色材をインクに含有させてもよい。以下に、本発明において、一般式1の色材と共に使用することができる好適なマゼンタ色材染料の具体例を挙げるが、これらのマゼンタ色材に限定されるものではない。先ず、C.I.ナンバーを有するマゼンタ色材としては以下のものが挙げられる。C.I.ダイレクトレッド:2、4、9、11、20、23、24、31、39、46、62、75、79、80、83、89、95、197、201、218、220、224、225、226、227、228、229、230など。C.I.アシッドレッド:6、8、9、13、14、18、26、27、32、35、42、51、52、80、83、87、89、92、106、114、115、133、134、145、158、198、249、265、289など。C.I.フードレッド:87、92、94など。また、特開平8-73791号公報、特開2006-143989号公報、国際公開2004/104108号パンフレット、特開2003-192930号公報などに記載されているようなマゼンタ色材が挙げられる。具体的には、遊離酸の形で、下記の構造を有する色材が好ましい。アゾ構造を有するイエロー色材本発明のインクには、アゾ構造を有するイエロー色材染料を含有させる。本発明において好適に用いることができるイエロー色材としては、以下のようなものが挙げられる。例えば、イエロー色材の水溶液や、色材としてイエロー色材のみを含有するインクによって記録された画像について測定された色相角H°が、65°以上125°以下の範囲にあるような色材が挙げられる。上記色相角は、好ましくは70°以上120°以下であり、特に好ましくは75°以上110°以下である。なお、色相角は一般的な分光光度計により測定することができ、測定対象の水溶液中の色材の含有量は0.002程度とすることができる。また、本発明のインクに含有させるイエロー色材は発色性が良好であるものが好ましく、水中での極大吸収波長が、370~490nm、さらには380~475nm、特には390~460nmの範囲にあるものが好ましい。以下に、本発明のインクに含有させることができる、アゾ構造を有するイエロー色材の具体例を挙げる。勿論、本発明は、アゾ構造を有するイエロー色材を用いることが重要であるので、この要件を満たせば、下記に挙げるイエロー色材に限られるものではない。本発明においては、アゾ構造を有する色材が、ジスアゾ構造を有することが好ましい。このような構造を有する色材は、得られる画像の発色性、耐ガス性及び耐光性をバランスよく向上させることができるために特に好ましい。また、本発明においては、アゾ構造を有する色材が、互いに同じ構造を有するふたつのモノアゾユニットが連結基を介して結合してなる、二量体ジスアゾ構造を有することが特に好ましい。このような構造を有する色材は、得られる画像の発色性、耐ガス性及び耐光性をバランスよく向上させることができるために特に好ましい。C.I.ダイレクトイエロー:8、12、27、33、44、50、85、86、88、89、98、100、110、132、173などC.I.アシッドイエロー:11、17、23、25、29、36、38、40、42、44、76、98、など。一般式27で表される色材特表2002-504613号公報に記載のもの一般式30中、R1及びR2はそれぞれ独立に、水素原子、置換若しくは非置換のアルキル基、置換若しくは非置換のアリール基、又は、置換若しくは非置換のアリールアルキル基を表す。R3及びR5はそれぞれ独立に、カルボキシ基、スルホン酸基、リン酸基、若しくはその塩、又はこれらのいずれかの基で置換されたアルキル基を表す。R4及びR6はそれぞれ独立に、R3及びR5に対して定義した以外の基を表す。p及びrはそれぞれ独立に1乃至5の整数、q及びsはそれぞれ独立に0乃至4の整数、かつ、pq≦5及びrs≦5である。本発明においては、一般式27におけるR4及びR6はそれぞれ独立に、水素原子、ハロゲン原子、又は、置換若しくは非置換のアルキル基であることが好ましい。R3、R5が塩である場合、塩を形成するカチオンとしては、リチウム、カリウム、ナトリウムなどのアルカリ金属イオン、アンモニウムイオン、有機アンモニウムイオンが挙げられる。一般式27で表される色材の好ましい具体例を遊離酸の形として示すと、下記のイエロー色材1が挙げられる。一般式28で表される色材特開2003-321627号公報に記載のもの一般式28中、R1及びR2はそれぞれ独立に、水素原子、アルキル基、アルコキシ基、アルカノイルアミノ基、アルコキシアルコキシ基、スルホン酸基、カルボキシ基、又はウレイド基を表す。m及びnはそれぞれ独立に、1又は2である。Mはそれぞれ独立に、水素原子、アルカリ金属、アンモニウムイオン、又は有機アンモニウムイオンを表す。一般式28で表される色材の好ましい具体例を遊離酸の形として示すと、下記のイエロー色材2が挙げられる。一般式29で表される色材特開平09-217018号公報に記載のもの一般式29中、R1及びR2はそれぞれ独立に、水素原子、ウレイド基、炭素原子数1乃至3のアルキル基、炭素原子数1乃至3のアルコキシ基、又は炭素原子数1乃至3のアシルアミノ基を表す。R3は、水素原子、又は炭素原子数1乃至6の脂肪族基を表す。xは1乃至3であり、スルホン酸基の置換位置は、xが1である場合は1位、4位、5位、6位、7位、又は8位であり、xが2又は3である場合は4位及び8位;5位及び7位;6位及び8位;1位及び5位;3位、6位及び8位;及び4位、6位及び8位の組み合わせから選ばれる。y及びzはそれぞれ独立に2乃至6である。一般式29で表される色材の好ましい具体例を遊離酸の形として示すと、下記のイエロー色材3が挙げられる。一般式30で表される色材国際公開2008/053776号パンフレットに記載のもの一般式30中、Rは、水素原子、炭素数1乃至4のアルキル基、炭素数1乃至4のアルコキシ基、又はスルホン酸基を表す。nは1又は2の整数、mは1乃至3の整数、xは2乃至4の整数、yは1乃至3の整数を表す。Mはそれぞれ独立に、水素原子、アルカリ金属、アンモニウム、又は有機アンモニウムを表す。一般式30で表される色材の好ましい具体例を遊離酸の形として示すと、下記のイエロー色材4が挙げられる。下記一般式31で表される色材一般式31中、Dは連結基を表す。Ar1、Ar2及びAr3はそれぞれ独立に、5員又は6員の不飽和環状構造を有する原子団を表し、環状構造を構成する炭素原子は窒素原子及び硫黄原子の少なくとも一方で置換されていてもよい。R31、R32、R33及びR34はそれぞれ独立に、水素原子、アルキル基、アリール基、アルキルオキシ基、ハロゲノ基、アシル基、カルバモイル基、アルキルオキシカルボニル基、アリールオキシカルボニル基、シアノ基、ニトロ基、アミノ基、アルキルアミノ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルコキシ基、ハロゲン化アリールオキシ基、ハロゲン化アルキルアミノ基、ハロゲン化アルキルチオ基、又はアシルオキシ基を表す。R35及びR36はそれぞれ独立に、水素原子、カルボキシ基、スルホン酸基、リン酸基、アルキル基、又はアリール基を表し、アルキル基及びアリール基は、カルボキシ基、スルホン酸基、又はリン酸基で置換されていてもよく、R35及びR36のイオン性基は塩を形成していてもよい。下記一般式32で表される色材国際公開2006/082669号パンフレットに記載のもの。この色材は、上記一般式31で表される色材のより好ましい具体例である。一般式32中、R1、R2、Y1、及びY2はそれぞれ独立に一価の基であり、X1及びX2はそれぞれ独立に、ハメットのσp値が0.20以上の電子求引性基であり、Z1及びZ2はそれぞれ独立に、水素原子、置換若しくは非置換のアルキル基、置換若しくは非置換のアルケニル基、置換若しくは非置換のアルキニル基、置換若しくは非置換のアラルキル基、置換若しくは非置換のアリール基、又は置換若しくは非置換のヘテロ環基であり、Mは水素原子、アルカリ金属、アンモニウム、又は有機アンモニウムを表す。なお、ハメットのσp値が0.20以上の電子求引性基としては、具体的には、アシル基、アシルオキシ基、カルバモイル基、アルキルオキシカルボニル基、アリールオキシカルボニル基、シアノ基、ニトロ基、ジアルキルホスホノ基、ジアリールホスホノ基、ジアリールホスフィニル基、アルキルスルフィニル基、アリールスルフィニル基、アルキルスルホニル基、アリールスルホニル基、スルホニルオキシ基、アシルチオ基、スルファモイル基、チオシアネート基、チオカルボニル基、ハロゲン化アルキル基、ハロゲン化アルコキシ基、ハロゲン化アリールオキシ基、ハロゲン化アルキルアミノ基、ハロゲン化アルキルチオ基、σp値が0.20以上の他の電子求引性基で置換されたアリール基、ヘテロ環基、ハロゲン原子、アゾ基、又はセレノシアネート基が挙げられる。一般式32で表される色材の好ましい具体例を遊離酸の形として示すと、下記のイエロー色材5が挙げられる。本発明において用いるイエロー色材としては、下記のイエロー色材5が特に好適である。色材の含有量本発明においては、インク中の一般式1の色材の含有量質量は、インク全質量を基準として、0.1質量以上10.0質量以下、さらには0.1質量以上5.0質量以下であることが好ましい。また、インク中のアゾ構造を有するイエロー色材の含有量質量は、インク全質量を基準として、0.1質量以上10.0質量以下、さらには0.1質量以上5.0質量以下であることが好ましい。本発明においては、インク中の色材の合計含有量質量が、インク全質量を基準として、10.0質量以下であることが好ましい。さらには、合計含有量が、1.0質量以上10.0質量以下、特には1.5質量以上7.0質量以下であることが好ましい。合計含有量が1.0質量未満であると、画像の発色性、耐光性及び耐ガス性が十分に高いレベルで得られない場合があり、合計含有量が10.0質量を超えると、固着回復性などのインクジェット特性が十分に得られない場合がある。また、本発明のインクにおいては、インクに含有させる一般式1の色材及びアゾ構造を有するイエロー色材は、これらの各含有量の質量比率が特定の範囲内にあることが好ましい。これは、レッドインクとして好ましい色相角を有するインクとすることができ、さらには発色性、耐光性及び耐ガス性に特に優れた画像が得られるためである。このため、インク中の、一般式1の色材の含有量が、アゾ構造を有するイエロー色材の含有量に対して、質量比率で、0.20倍以上3.00倍以下、さらには0.40倍以上2.50倍以下であることが好ましい。なお、この場合の含有量は、インク全質量を基準とした値である。水性媒体本発明のインクには、水及び水溶性有機溶剤の混合溶媒である水性媒体を用いることができる。水は、脱イオン水イオン交換水を用いることが好ましい。インク中の水の含有量質量は、インク全質量を基準として、10.0質量以上90.0質量以下であることが好ましい。また、インク中の水溶性有機溶剤の含有量質量は、インク全質量を基準として、3.0質量以上50.0質量以下、さらには15.0質量以上40.0質量以下であることが好ましい。水溶性有機溶剤の含有量が3.0質量未満であると、インクの吐出安定性などのインクジェット特性が十分に得られない場合があり、含有量が50.0質量を超えると、インクの粘度が高く、記録ヘッドへのインクの供給が十分に円滑に行われない場合がある。水溶性有機溶剤としては、インクジェット用のインクに一般的に用いることができるものであれば、特に制限はなく、従来公知のいずれのものも用いることができ、また、1種類又は2種類以上の水溶性有機溶剤を組み合わせてインクに含有させることができる。具体的には、1価又は多価のアルコール類、アルキレン基の炭素数が1~4程度のアルキレングリコール類、平均分子量200~2,000程度のポリエチレングリコール類、グリコールエーテル類、含窒素化合物類などを用いることができる。その他の添加剤本発明のインクには、上記した成分以外にも必要に応じて、トリメチロールプロパン、トリメチロールエタンなどの多価アルコール類、尿素、エチレン尿素などの尿素誘導体類、糖類及びその誘導体類などの常温で固体の水溶性有機化合物を含有させてもよい。さらに、本発明のインクセットを構成する各インクには必要に応じて、界面活性剤、pH調整剤、防錆剤、防腐剤、防黴剤、酸化防止剤、還元防止剤、蒸発促進剤、キレート化剤、及び樹脂など、種々の添加剤を含有させてもよい。本発明においては、アセチレングリコール系の界面活性剤を用いることが好ましく、中でも、水性媒体への溶解性に優れるため、アセチレングリコールのエチレンオキサイド付加物が特に好適である。インクの物性本発明のインクの25°Cにおける静的表面張力は、10mN/m以上60mN/m以下、さらには20mN/m以上60mN/m以下、特には30mN/m以上40mN/m以下であることが好ましい。本発明のインクセットを構成する各インクは、その表面張力を上記した範囲内とすることで、インクジェット方式に適用した際に吐出口近傍の濡れによる吐出ヨレインクの着弾点のズレなどの発生を有効に抑制することが可能となる。インクの表面張力の調整は、インク中における界面活性剤などの含有量を適宜決定することで行うことができる。また、本発明のインクは、インクジェット記録装置に適用する際に良好な吐出特性が得られるよう、所望のpHに調整することが好ましい。本発明のインクセットを構成する各インクの25°Cにおける粘度は、1.0mPas以上5.0mPas以下であることが好ましい。<インクカートリッジ>本発明のインクカートリッジは、インクを収容するインク収容部を備えてなり、前記インク収容部に、上記で説明した本発明のインクが収容されてなるものである。インクカートリッジの構造としては、インク収容部が、液体のインクを収容するインク収容室、及び負圧によりその内部にインクを保持する負圧発生部材を収容する負圧発生部材収容室で構成されるものが挙げられる。または、液体のインクを収容するインク収容室を持たず、収容量の全量を負圧発生部材により保持する構成のインク収容部であるインクカートリッジであってもよい。さらには、インク収容部と記録ヘッドとを有するように構成された形態のインクカートリッジとしてもよい。<インクジェット記録方法及びインクジェット記録装置>本発明のインクジェット記録方法は、インクジェット方式の記録ヘッドにより上記で説明した本発明のインクを吐出して、記録媒体に画像を記録する画像記録工程を有する。そして、画像記録工程に、上記で説明した本発明のインクを用いることを特徴とする。また、本発明のインクジェット記録装置は、インクを収容するインク収容部と、インクを吐出するための記録ヘッドとを備えてなる装置である。そして、前記インク収容部に収容されたインクが、上記で説明した本発明のインクであることを特徴とする。本発明のインクを用いること以外、インクジェット記録方法や記録装置の工程及び構成は、公知のものとすればよい。本発明のインクを用いて画像を記録する記録媒体としては一般的なインクジェット用に使用可能ないずれのものも用いることができる。このような記録媒体としては、例えば、光沢紙、コート紙、光沢フィルムなどの支持体上に多孔質層を有するインクジェット用の記録媒体や、表面の少なくとも一部に繊維が露出した、いわゆるコピー用紙などの普通紙が挙げられる。また、本発明のインクには、さらに別のインクを組み合わせてインクジェット記録方法に使用してもよい。このようなインクとしては、例えば、色材として染料を含有する、ブラック、シアン、マゼンタ、イエロー、ブルー、グリーンなどの各インク濃インクが挙げられる。また、色材として染料を含有する、淡シアン、淡マゼンタ、淡イエロー、グレーなどの各インク淡インクが挙げられる。以下、実施例、参考例及び比較例を用いて本発明をさらに詳細に説明するが、本発明は、その要旨を超えない限り、下記の実施例によって何ら限定されるものではない。なお、特に指定のない限り、とあるものは、質量基準である。<色材の準備>一般式1の色材の同定下記で合成した一般式1の色材の同定は、下記の各装置を用いて行った。[1]1HNMR分析:1H核磁気共鳴分光分析ECA-400;日本電子製[2]LC/MS分析:LC/TOFMSLC/MSDTOF;AgilentTechnologies製。なお、LC/TOFMSにおけるイオン化法としては、エレクトロスプレーイオン化法ESIを採用した。[3]UV/Vis分光分析:UV/Vis分光光度計UV-36000形分光光度計;島津製作所製。色材8の合成下記の構造を有する色材8を以下の手順で合成した。3-アセチルアミノ-2,4,6-トリメチルアニリン7.3gと、上記合成スキームにおける化合物37.4gとを、スルホラン20mL中、塩化亜鉛4.1gの存在下、150°Cで3時間加熱して反応させた。この溶液を冷却した後、2規定の塩酸50mL中に添加して、析出した結晶をろ別、水洗した後、乾燥させた。この乾燥物6gを、氷冷下で発煙硫酸30g中に添加した後、20~25°Cで4時間撹拌した。反応液を氷100g上に排出し、析出したスルホン化物をろ別した後、冷水で洗浄し、析出物を得た。得られた析出物を水50mL中に懸濁させ、2規定の水酸化ナトリウム水溶液でpH7.0として溶解させた後、アセトンで晶析して、色材8を得た。得られた色材8が上記構造を有することを、1HNMR分析、LC/TOFMS分析及びUV/Vis分光分析で確認した。分析結果を下記に示す。[1]1HNMR分析400MHz、DMSO-d6、室温の結果図1参照:δ[ppm]=11.26s、2H、9.35d、2H、7.92d、1H、7.57t、1H、7.49t、1H、7.16d、1H、7.11d、2H、7.01m、2H、6.29dd、2H、3.38s、18H、2.09s、6H[2]LC/TOFMS分析溶離液:0.1酢酸水溶液-メタノール、ESIの結果:保持時間5.0分:純度=23.6面積、m/z=795.21n=1、[M-Na]-保持時間6.4分:純度=75.0面積、m/z=897.15n=2、[M-Na]-、875.16n=2、[M-2NaH]-[3]UV/Vis分光分析の結果図5参照:λmax=527nm、ε=95594M-1cm-1溶剤:H2O、25°C。色材11の合成下記の構造を有する色材11を以下の手順で合成した。3-イソブチリルアミノ-2,4,6-トリメチルアニリン8.4gと、上記合成スキームにおける化合物37.4gとを、スルホラン20mL中、塩化亜鉛4.1gの存在下、150°Cで3時間加熱して反応させた。この溶液を冷却した後、2規定の塩酸50mL中に添加して、析出した結晶をろ別、水洗した後、乾燥させた。この乾燥物6gを、氷冷下で発煙硫酸30g中に添加した後、20~25°Cで4時間撹拌した。反応液を氷100g上に排出し、析出したスルホン化物をろ別した後、冷水で洗浄し、析出物を得た。得られた析出物を水50mL中に懸濁させ、2規定の水酸化ナトリウム水溶液でpH7.0として溶解させた後、アセトンで晶析して、色材11を得た。得られた色材11が上記構造を有することを、1HNMR分析、LC/TOFMS分析及びUV/Vis分光分析で確認した。分析結果を下記に示す。[1]1HNMR分析400MHz、DMSO-d6、室温の結果図2参照:δ[ppm]=11.27s、2H、9.35s、1H、9.25s、1H、8.02d、1H、7.70t、1H、7.61t、1H、7.56s、2H、7.31m、1H、7.13m、2H、5.98s、2H、2.64m、2H、2.15m、6H、2.09m、12H、1.13m、12H[2]LC/TOFMS分析溶離液:0.1酢酸水溶液-メタノール、ESIの結果:保持時間10.2分:純度=97.0面積、m/z=931.1n=2、[M-2NaH]-[3]UV/Vis分光分析の結果図5参照:λmax=530nm、ε=78967M-1cm-1溶剤:H2O、25°C。色材14の合成下記の構造を有する色材14を以下の手順で合成した。3,5-ジアセチルアミノ-2,4,6-トリメチルアニリン6.7gと、上記合成スキームにおける化合物37.4gとを、スルホラン20mL中、塩化亜鉛4.1gの存在下、150°Cで3時間加熱して反応させた。この溶液を冷却した後、2規定の塩酸50mL中に添加して、析出した結晶をろ別、水洗した後、乾燥させた。この乾燥物5gを、氷冷下で濃硫酸30g中に添加した後、25~30°Cで4時間撹拌した。反応液を氷100g上に排出し、析出したスルホン化物をろ別した後、冷水で洗浄し、析出物を得た。得られた析出物を水50mL中に懸濁させ、6規定の水酸化ナトリウム水溶液でpH7.0として溶解させた後、アセトンで晶析して、色材14を得た。得られた色材14が上記構造を有することを、1HNMR分析、LC/TOFMS分析及びUV/Vis分光分析で確認した。分析結果を下記に示す。[1]1HNMR分析400MHz、DMSO-d6、室温の結果図3参照:δ[ppm]=10.19brs、2H、9.49m、4H、8.02d、1H、7.67t、1H、7.59t、1H、7.55m、1H、7.29d、2H、7.16m、1H、5.92s、1H、5.80s、1H、3.38s、18H、2.05m、12H[2]LC/TOFMS分析溶離液:0.1酢酸水溶液-メタノール、ESIの結果:保持時間3.8分:純度=86.0面積、m/z=909.26n=1、[M-Na]-保持時間6.4分:純度=8.4面積、m/z=1011.19n=2、[M-H]-[3]UV/Vis分光分析の結果図5参照:λmax=528nm、ε=85888M-1cm-1溶剤:H2O、25°C。色材15の合成下記の構造を有する色材15を以下の手順で合成した。上記で得られた色材815.0gを濃塩酸中で30時間還流し冷却した後、冷水200mL中に排出した。この排出液を20~30°Cで、25水酸化ナトリウム水溶液でpH7.0とした後、30分撹拌した。その後、結晶をろ別、水洗した後、乾燥させて、色材8の脱アセチル化物を得た。得られた色材8の脱アセチル化物2.5gと、無水フタル酸1.4gとを、N,N-ジメチルホルムアミド20mL中で、50~60°Cで6時間反応させた。反応液を冷却した後、2規定の塩酸50mL中に添加して、析出した結晶をろ別した。得られた結晶を水洗し、2規定の水酸化ナトリウム水溶液で溶解させた後、エタノールで晶析して、色材15を得た。得られた色材15が上記構造を有することを、1HNMR分析、LC/TOFMS分析及びUV/Vis分光分析で確認した。分析結果を下記に示す。[1]1HNMR分析400MHz、DMSO-d6、室温の結果図4参照:δ[ppm]=12.37brm、2H、10.04brs、2H、8.00dd、2H、7.84brm、2H、7.62brm、4H、7.39brd、4H、7.23d、2H、7.11brm、4H、5.96s、2H、2.22brs、6H、2.11brs、6H、2.00brs、6H[2]LC/TOFMS分析溶離液:0.1酢酸水溶液-メタノール、ESIの結果:保持時間19.4分:純度=99.1面積、m/z=949.24[M-Na]-、927.26[M-2NaH]-[3]UV/Vis分光分析の結果図5参照:λmax=530nm、ε=111574M-1cm-1溶剤:H2O、25°C。<インクの調製>表3~5の上段に示す各成分単位:を混合し、十分に撹拌して溶解した後、ポアサイズ0.2μmのミクロフィルター富士フイルム製にて加圧ろ過を行い、各インクを調製した。なお、表3~5中、色材について括弧内に示してあるのは対イオンの種類である。表3~5の下段には、インク中の、一般式1の色材の含有量A、アゾ構造を有するイエロー色材の含有量B、A/Bの値倍を示した。また、以下の各インクの調製に使用したアセチレノールE100は川研ファインケミカル製のノニオン性界面活性剤である。<記録物の作製>上記で得られた各インクをそれぞれインクカートリッジに充填し、インクジェット記録装置PIXUSiP8600;キヤノン製に搭載した。そして、温度23°C、相対湿度55の条件で、光沢紙キヤノン写真用紙光沢プロプラチナグレード;キヤノン製及び普通紙PBPAPERGF‐500;キヤノン製の2種の記録媒体に、記録デューティが100であるベタ画像を記録した。なお、上記記録装置は解像度が600dpi×600dpiであり、1/600インチ×1/600インチの単位領域に、1滴あたりの吐出量が2.5pLであるインク滴を8滴付与して記録する画像の記録デューティを100と定義するものである。また、色材の総含有量が10.0を超えるインクついては、RDSバーコーター8R.D.Specialties製を用いて、上記の各記録媒体に塗工し画像を得た。得られた記録物を、温度23°C、相対湿度55の環境に24時間放置して、画像を十分に乾燥させた。以下の画像の評価は、CIE国際照明委員会により規定されたLab表色系におけるL、a、bを、反射濃度計Spectrolino;GretagMacbeth製を用いて、光源:D50、視野:2°の条件で測定して行った。<評価>下記の各項目の評価を行った。本発明においては、下記の各評価項目における評価基準で、Cが許容できないレベル、B以上が許容できるレベルとした。評価結果を表6に示す。色相角光沢紙を用いて得られた記録物について測定したL、a、bの値から、下記の各式に基づいて色相角H°をそれぞれ求め、色相角の評価を行った。a≧0、b≧0第一象現では、H°=tan-1b/aa≦0、b≧0第二象現では、H°=180tan-1b/aa≦0、b≦0第三象現では、H°=180tan-1b/aa≧0、b≦0第四象現では、H°=360tan-1b/a。色相角の評価基準は以下の通りである。A:H°が15°以上65°未満であったB:H°が10°以上15°未満であるか、又は、H°が65°以上70°以下であったC:H°が10°未満であるか、又は、H°が70°より大きかった。光沢紙における発色性光沢紙を用いて得られた記録物について測定したL、a、bの値から、C=a2b21/2の式に基づいて彩度Cをそれぞれ求め、光沢紙における発色性の評価を行った。光沢紙における発色性の評価基準は以下の通りである。AA:Cが115以上であったA:Cが110以上115未満であったB:Cが100以上110未満であったC:Cが100未満であった。普通紙における発色性普通紙を用いて得られた記録物について測定したL、a、bの値から、C=a2b21/2の式に基づいて彩度Cをそれぞれ求め、普通紙における発色性の評価を行った。普通紙における発色性の評価基準は以下の通りである。AA:Cが75以上であったA:Cが72以上75未満であったB:Cが68以上72未満であったC:Cが68未満であった。耐光性光沢紙を用いて得られた記録物をスーパーキセノン試験装置SX-75;スガ試験機製に投入し、温度を24°C、相対湿度を60、照度を100klxとして48時間キセノン光を画像に照射した。そして、曝露後の光学濃度を測定した試験後の光学濃度とする。そして、暴露試験前後のL、a、b、の変化ΔL、Δa、Δbから、ΔE=ΔL2Δa2Δb21/2の式に基づいて色変化ΔEを求め、耐光性の評価を行った。耐光性の評価基準は以下の通りである。AA:ΔEが5未満であったA:ΔEが5以上10未満であったB:ΔEが10以上20未満であったC:ΔEが20以上であった。耐ガス性光沢紙を用いて得られた記録物をオゾン試験装置OMS-H:スガ試験機製に投入し、温度を23°C、相対湿度を50、オゾン濃度を10ppmとして画像を24時間オゾンに暴露した。そして、暴露試験前後のL、a、b、の変化ΔL、Δa、Δbから、ΔE=ΔL2Δa2Δb21/2の式に基づいて色変化ΔEを求め、耐ガス性の評価を行った。耐ガス性の評価基準は以下の通りである。AA:ΔEが5未満であったA:ΔEが5以上10未満であったB:ΔEが10以上20未満であったC:ΔEが20以上であった。固着回復性上記で得られた各インクをそれぞれインクカートリッジに充填し、インクジェット記録装置PIXUSiP8600;キヤノン製に搭載した。そして、吸引回復動作上記記録装置におけるプリントヘッドのクリーニングを行うことで、記録ヘッドの吐出口にまでインクを導入した後、記録装置から記録ヘッドを取り出した。この記録ヘッドを温度30°C、相対湿度10の恒温槽中に14日間保存した。その後、記録ヘッドを再度上記記録装置に装着した。吐出が可能となるまでに要した吸引回復動作の回数と、3回の吸引回復動作を行った時点での各吐出口からのインクの吐出の状態を確認し、固着回復性の評価を行った。固着回復性の評価基準は以下の通りである。なお、色材の合計含有量が10.0を超えるインクについての固着回復性の評価は行わなかった。A:吸引3回以下で、全ての吐出口が問題なく吐出できる状態に回復する。B:吸引3回実施した後、僅かなノズルで吐出不良が発生するが、許容できる範囲である。C:吸引3回実施した後、多くのノズルで吐出不良が発生した。"